【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
銅と、バナジウムと、アルカリ金属および／またはアルカリ土類金属と、アルミニウムとを含み、銅と、バナジウムと、アルカリ金属および／またはアルカリ土類金属と、アルミナとの共存下において、７００〜９００℃で加熱処理されたことを特徴とする排ガス浄化触媒。
【請求項２】
銅と、バナジウムと、アルカリ金属および／またはアルカリ土類金属と、アルミニウムとを含み、銅塩と、バナジウム塩と、アルカリ金属の硫酸塩および／またはアルカリ土類金属の硫酸塩とをアルミナに担持し、酸化雰囲気下で７００〜９００℃で加熱処理して製造されたことを特徴とする排ガス浄化触媒。
【請求項３】
銅塩が硫酸銅であることを特徴とする、請求項２に記載の排ガス浄化触媒。
【請求項４】
バナジウム塩が酸化硫酸バナジウムであることを特徴とする、請求項２または３に記載の排ガス浄化触媒。
【請求項５】
銅と、バナジウムと、アルカリ金属および／またはアルカリ土類金属と、アルミニウムとを含み、硫酸銅と、酸化硫酸バナジウムと、硫酸セシウムとが溶解した水溶液に、アルミナを含浸し、乾燥後、酸化雰囲気下で７００〜９００℃で加熱処理して製造されたことを特徴とする排ガス浄化触媒。
【請求項６】
乾燥が凍結乾燥であることを特徴とする、請求項５に記載の排ガス浄化触媒。
【請求項７】
加熱処理が８００℃で行われることを特徴とする、請求項１乃至６のいずれかに記載の排ガス浄化触媒。
【手続補正２】
【補正対象書類名】明細書
【補正対象項目名】０００９
【補正方法】変更
【補正の内容】
【０００９】
上記目的を達成するために、本発明の排ガス浄化触媒は、銅と、バナジウムと、アルカリ金属および／またはアルカリ土類金属と、アルミニウムとを含み、銅と、バナジウムと、アルカリ金属および／またはアルカリ土類金属と、アルミナとの共存下において、７００〜９００℃で加熱処理されたことを特徴としている。
【手続補正３】
【補正対象書類名】明細書
【補正対象項目名】００１２
【補正方法】変更
【補正の内容】
【００１２】
本発明の請求項１記載の発明は、銅と、バナジウムと、アルカリ金属および／またはアルカリ土類金属と、アルミニウムとを含み、銅と、バナジウムと、アルカリ金属および／またはアルカリ土類金属と、アルミナとの共存下において、７００〜９００℃で加熱処理されたことを特徴とする排ガス浄化触媒である。
【手続補正４】
【補正対象書類名】明細書
【補正対象項目名】００１３
【補正方法】変更
【補正の内容】
【００１３】
この構成により、排ガス温度程度の低温でＰＭに対して高い触媒活性を有し、かつ優れた耐熱性と耐久性を有する排ガス浄化触媒を提供することができる。また、銅と、バナジウムと、アルカリ金属および／またはアルカリ土類金属と、アルミナとの共存下において、加熱処理することで、排ガス温度程度の低温でもＰＭに対して高い触媒活性を有し、かつ優れた耐熱性と耐久性を有する排ガス浄化触媒が製造できる。この詳細なメカニズムは不明だが、熱的に非常に安定なアルミナに、他の触媒成分が固溶するなどして安定化したことで、高い活性を維持したまま耐熱性が向上したものと考えられる。なお、ここに記載の銅、バナジウム、アルカリ金属、アルカリ土類金属は元素としての表記であり、実際にアルミナと共存させる際は、これら元素を含む化合物であれば特に制限はない。例えば、銅は金属としての銅、酸化銅などの酸化物、硫酸銅などの金属塩などを用いることができる。同様に、バナジウムは金属としてのバナジウム、酸化バナジウムなどの酸化物、酸化硫酸バナジウムなどの金属塩などを用いることができる。同様に、アルカリ金属は金属としてのアルカリ金属、その酸化物やその金属塩などを用いることができる。同様に、アルカリ土類金属は金属としてのアルカリ土類金属、その酸化物やその金属塩などを用いることができる。また、本発明の排ガス浄化触媒の活性や耐熱性は、製造時の加熱処理温度に強く依存しており、排ガス温度程度の低温での高い触媒活性と耐熱性と耐久性を発揮させるためには、７００〜９００℃で処理することが好ましい。また、ディーゼル排ガス浄化触媒は、実際の使用条件ではその近傍温度がまれに６００℃程度に達することがあり、７００℃以下の加熱処理では、使用中に触媒組成などが変化し、活性が低下するおそれがある。逆に、９００℃以上の高温で処理する場合、製造時の取り扱いが困難になるほか、触媒自体の活性が低下したり、触媒を担持するセラミックスなどに損傷を与えたりするおそれがある。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】変更
【補正の内容】
【００２７】
本発明の請求項２記載の発明は、銅と、バナジウムと、アルカリ金属および／またはアルカリ土類金属と、アルミニウムとを含み、銅塩と、バナジウム塩と、アルカリ金属の硫酸塩および／またはアルカリ土類金属の硫酸塩とをアルミナに担持し、酸化雰囲気下で７００〜９００℃で加熱処理して製造されたことを特徴とする排ガス浄化触媒である。
【手続補正１９】
【補正対象書類名】明細書
【補正対象項目名】００２８
【補正方法】変更
【補正の内容】
【００２８】
本発明の請求項３記載の発明は、銅塩が硫酸銅であることを特徴とする、請求項２に記載の排ガス浄化触媒である。
【手続補正２０】
【補正対象書類名】明細書
【補正対象項目名】００２９
【補正方法】変更
【補正の内容】
【００２９】
本発明の請求項４記載の発明は、バナジウム塩が酸化硫酸バナジウムであることを特徴とする、請求項２または３に記載の排ガス浄化触媒である。
【手続補正２１】
【補正対象書類名】明細書
【補正対象項目名】００３０
【補正方法】変更
【補正の内容】
【００３０】
本発明の請求項５記載の発明は、銅と、バナジウムと、アルカリ金属および／またはアルカリ土類金属と、アルミニウムとを含み、硫酸銅と、酸化硫酸バナジウムと、硫酸セシウムとが溶解した水溶液に、アルミナを含浸し、乾燥後、酸化雰囲気下で７００〜９００℃で加熱処理して製造されたことを特徴とする排ガス浄化触媒である。
【手続補正２２】
【補正対象書類名】明細書
【補正対象項目名】００３１
【補正方法】変更
【補正の内容】
【００３１】
請求項２乃至４のいずれかに記載の発明に関して、銅塩と、バナジウム塩と、アルカリ金属の硫酸塩および／またはアルカリ土類金属の硫酸塩と、アルミナとの共存下において、加熱処理することで、排ガス温度程度の低温でもＰＭに対して高い触媒活性を有し、かつ優れた耐熱性と耐久性を有する排ガス浄化触媒が製造できる。この詳細なメカニズムは不明だが、熱的に非常に安定なアルミナに、他の触媒成分が固溶するなどして安定化したことで、高い活性を維持したまま耐熱性が向上したものと考えられる。また、より高い触媒活性を発揮するためには、アルミナ以外の触媒成分が、アルミナと単に混合されているだけではなく、アルミナ表面に分散、担持されていることが好ましく、請求項１２記載の発明の製造工程を経ることによって、触媒成分がアルミナに均一に担持された本発明の排ガス浄化触媒が得られる。なお、ここに記載の酸化雰囲気とは、金属が酸化される環境であればよく、例えば大気中などで構わない。
【手続補正２３】
【補正対象書類名】明細書
【補正対象項目名】００３２
【補正方法】変更
【補正の内容】
【００３２】
本発明の請求項６記載の発明は、乾燥が凍結乾燥であることを特徴とする、請求項５に記載の排ガス浄化触媒である。
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】変更
【補正の内容】
【００３５】
本発明の請求項７記載の発明は、加熱処理が８００℃で行われることを特徴とする、請求項１乃至６のいずれかに記載の排ガス浄化触媒である。
【手続補正２６】
【補正対象書類名】明細書
【補正対象項目名】００３６
【補正方法】変更
【補正の内容】
【００３６】
請求項７に記載の発明に関して、本発明の排ガス浄化触媒の活性や耐熱性は、製造時の加熱処理温度に強く依存しており、排ガス温度程度の低温での高い触媒活性と耐熱性と耐久性を発揮させるためには、７００〜９００℃で処理することが好ましく、８００℃で処理することが特に好ましい。